(57)【要約】【課題】本発明は、不可逆容量が無く、サイクル特性に優れたナトリウム二次電池を提供することを目的とする。【解決手段】本発明は、ナトリウム二次電池に関する。このナトリウム二次電池は、ナトリウムイオンの挿入及び脱離が可能な正極、スズ含有合金を含む負極、及びナトリウムイオン導電性を有する電解質を含み、前記負極にナトリウムをプレドーピングしていることを特徴とする。【選択図】図１
2015198055.tif 000002
【特許請求の範囲】
【請求項１】
ナトリウムイオンの挿入及び脱離が可能な正極、スズ（Ｓｎ）又はスズ含有合金を含む負極、及びナトリウムイオン導電性を有する電解質を含むナトリウム二次電池であって、前記スズ含有合金は、Ｓｎ−Ｍ合金（ＭはＣｏ、Ｆｅ、Ｍｎ、Ｎｉ、Ｔｉ又はＣｕから選択される）であり、前記スズ（Ｓｎ）又はＳｎ−Ｍ合金は、これらにナトリウムがプレドーピングされたものであることを特徴とするナトリウム二次電池。
【請求項２】
前記負極は、カーボンを更に含むことを特徴とする請求項１に記載のナトリウム二次電池。
【請求項３】
前記電解質が、ナトリウムイオンを含む有機電解液であることを特徴とする請求項１又は２に記載のナトリウム二次電池。
【請求項４】
ナトリウム二次電池の負極を製造する方法であって、
（ａ）スズ（Ｓｎ）又はスズ含有合金［Ｓｎ−Ｍ合金（ＭはＣｏ、Ｆｅ、Ｍｎ、Ｎｉ、Ｔｉ又はＣｕから選択される）］を準備する工程
（ｂ）前記スズ（Ｓｎ）又はスズ含有合金にナトリウムをドーピングする工程であって、前記スズ（Ｓｎ）又はスズ含有合金に直接金属ナトリウム箔を張り付け、有機電解液中、０．５〜１０ｋＰａの圧力下で加圧することを含む工程
を含むことを特徴とするナトリウム二次電池の負極を製造する方法。
【請求項５】
ナトリウム二次電池の負極を製造するための方法であって、
（ａ）スズ（Ｓｎ）又はスズ含有合金［Ｓｎ−Ｍ合金（ＭはＣｏ、Ｆｅ、Ｍｎ、Ｎｉ、Ｔｉ又はＣｕから選択される）］を準備する工程
（ａ’）前記工程（ａ）に続いて、Ｓｎ又はＳｎ−Ｍ合金（ＭはＣｏ、Ｆｅ、Ｍｎ、Ｎｉ、Ｔｉ又はＣｕから選択される）に、カーボン材料を混合する工程
（ｂ）前記カーボン材料を含むスズ（Ｓｎ）又はスズ含有合金に、ナトリウムをドーピングする工程であって、前記スズ（Ｓｎ）又はスズ含有合金に直接金属ナトリウム箔を張り付け、有機電解液中、０．５〜１０ｋＰａの圧力下で加圧することを含む工程
を含むことを特徴とするナトリウム二次電池の負極を製造する方法。
【請求項６】
請求項１に記載のナトリウム二次電池の製造方法であって、
（ｉ）ナトリウムイオンの挿入及び脱離が可能な正極を準備する工程、
（ｉｉ）請求項４又は５に記載の方法に従って、ナトリウム二次電池の負極を調製する工程、
（ｉｉｉ）ナトリウムイオン導電性を有する電解質を準備する工程、及び
（ｉｖ）前記正極、前記負極及び前記電解質からナトリウム二次電池を作製する工程
を含むことを特徴とするナトリウム二次電池の製造方法。
【発明の詳細な説明】
【技術分野】
【０００１】
本発明は、ナトリウム二次電池に関する。特に本発明は、スズ含有合金を含む材料を負極に含む不可逆容量のほとんどないナトリウム二次電池に関する。本発明は更に、前記負極の製造方法に関する。また、本発明は、前記負極を含むナトリウム二次電池の製造方法に関する。
【背景技術】
【０００２】
ナトリウムイオンの挿入及び脱離反応を用いるナトリウム二次電池は、現在、広範に使用されているリチウム二次電池よりも、ナトリウムの資源の優位性から、コスト性に優れた二次電池として期待されており、電極材料や電解質材料に関する研究開発が進められている。
【０００３】
Ｋｏｍａｂａらは、非特許文献１で、有機電解液中でスズを負極として用いたナトリウム二次電池において、電流密度５０ｍＡ／ｇで充放電した場合、可逆容量が約５００ｍＡｈ／ｇと比較的大きな容量を示し、２０回のサイクル数で安定して充放電することを報告している。しかし、当該ナトリウム二次電池では、不可逆容量が１００ｍＡｈ／ｇ以上あることが非特許文献１に記載のグラフからわかる。
【先行技術文献】
【非特許文献】
【０００４】
【非特許文献１】S. Komaba et al., Electrochem. Commun., 21, 65 (2012)
【発明の概要】
【発明が解決しようとする課題】
【０００５】
上記のように、スズ含有合金を用いた負極材料は、ナトリウム二次電池に使用した場合不可逆容量が大きいという問題がある。従って、本発明は、スズ含有合金を用いた場合であっても、不可逆容量のほとんどないナトリウム二次電池を提供することを目的とする。
【課題を解決するための手段】
【０００６】
本発明の第１は、不可逆容量のほとんどないナトリウム二次電池に関する。
【０００７】
具体的には、本発明のナトリウム二次電池は、ナトリウムイオンの挿入及び脱離が可能な正極、スズ（Ｓｎ）又はスズ含有合金を含む負極、及びナトリウムイオン導電性を有する電解質を含むナトリウム二次電池であって、前記スズ含有合金は、Ｓｎ−Ｍ合金（ＭはＣｏ、Ｆｅ、Ｍｎ、Ｎｉ、Ｔｉ又はＣｕから選択される）であり、前記スズ（Ｓｎ）又はＳｎ−Ｍ合金は、これらにナトリウムがプレドーピングされたものであることを特徴とする。
【０００８】
本発明のナトリウム二次電池において、前記負極は、カーボンを更に含むことができる。
【０００９】
本発明のナトリウム二次電池では、前記電解質を、ナトリウムイオンを含む有機電解液とすることができる。
【００１０】
本発明の第２は、ナトリウム二次電池の負極を製造する方法である。この方法の第１の実施形態は、
（ａ）スズ（Ｓｎ）又はスズ含有合金［Ｓｎ−Ｍ合金（ＭはＣｏ、Ｆｅ、Ｍｎ、Ｎｉ、Ｔｉ又はＣｕから選択される）］を準備する工程
（ｂ）前記スズ（Ｓｎ）又はスズ含有合金にナトリウムをドーピングする工程であって、前記スズ（Ｓｎ）又はスズ含有合金に直接金属ナトリウム箔を張り付け、有機電解液中、０．５〜１０ｋＰａの圧力下で加圧することを含む工程
を含むことを特徴とする。
【００１１】
また、ナトリウム二次電池の負極を製造する方法の第２の実施形態は、
（ａ）スズ（Ｓｎ）又はスズ含有合金［Ｓｎ−Ｍ合金（ＭはＣｏ、Ｆｅ、Ｍｎ、Ｎｉ、Ｔｉ又はＣｕから選択される）］を準備する工程
（ａ’）前記工程（ａ）に続いて、Ｓｎ又はＳｎ−Ｍ合金（ＭはＣｏ、Ｆｅ、Ｍｎ、Ｎｉ、Ｔｉ又はＣｕから選択される）に、カーボン材料を混合する工程
（ｂ）前記カーボン材料を含むスズ（Ｓｎ）又はスズ含有合金に、ナトリウムをドーピングする工程であって、前記スズ（Ｓｎ）又はスズ含有合金に直接金属ナトリウム箔を張り付け、有機電解液中、０．５〜１０ｋＰａの圧力下で加圧することを含む工程
を含むことを特徴とする。
【００１２】
本発明の第３は、上記ナトリウム二次電池の製造方法である。この方法は、
（ｉ）ナトリウムイオンの挿入及び脱離が可能な正極を準備する工程、
（ｉｉ）上記負極の製造方法に記載の方法に従って、ナトリウム二次電池の負極を調製する工程、
（ｉｉｉ）ナトリウムイオン導電性を有する電解質を準備する工程、及び
（ｉｖ）前記正極、前記負極及び前記電解質からナトリウム二次電池を作製する工程
を含むことを特徴とする。
【発明の効果】
【００１３】
本発明によれば、不可逆容量のほとんどないナトリウム二次電池を提供することができる。
【図面の簡単な説明】
【００１４】
【図１】本発明のナトリウム二次電池の構成を示す概略図である。
【図２】本発明の一実施形態のナトリウム二次電池の構造を示す概略図である。
【図３】図２に示した本発明の実施形態のナトリウム二次電池の充放電曲線を示す図である。
【発明を実施するための形態】
【００１５】
（Ａ）ナトリウム二次電池
本発明の第１は、ナトリウム二次電池である。本発明のナトリウム二次電池は、ナトリウムイオンの挿入及び脱離が可能な物質を含む正極、スズ（Ｓｎ）又はスズ含有合金を含む負極、及びナトリウムイオン導電性を有する電解質を含むナトリウム二次電池であり、前記スズ（Ｓｎ）又はスズ含有合金が、これらにナトリウムをプレドーピングしたものであることを特徴とする。
【００１６】
本発明の一実施形態では、前記スズ含有合金は、以下の式（１）で表されるものである（本明細書で、本発明で使用するスズ含有合金をＳｎ−Ｍ合金とも称する）。
【００１７】
Ｓｎ−Ｍ            式（１）
（式中、ＭはＣｏ、Ｆｅ、Ｍｎ、Ｎｉ、Ｔｉ又はＣｕである。）
【００１８】
本発明では、負極が、負極活物質として、ナトリウムをドーピングしたスズ（Ｓｎ）［本明細書においてＮａ含有Ｓｎとも称する］、又は次式で表されるナトリウムをドーピングしたスズ含有合金（本明細書でＮａ含有Ｓｎ−Ｍ合金とも称する）を含む。
【００１９】
Ｎａ−Ｓｎ−Ｍ            式（２）
（式中、ＭはＣｏ、Ｆｅ、Ｍｎ、Ｎｉ、Ｔｉ又はＣｕである。）
【００２０】
Ｎａ含有Ｓｎ及び式（２）で表されるＮａ含有Ｓｎ−Ｍ合金は、例えば、スズ単独金属、又は、式（１）で表されるスズ含有合金にナトリウムをプレドーピングすることによって得ることができる。
【００２１】
本発明の一実施形態では、前記負極は、カーボンを更に含むことが好ましい。本発明の一実施形態では、前記電解質は、ナトリウムイオンを含む有機電解液であることが好ましい。
【００２２】
以下に、本発明のナトリウム二次電池の実施形態について説明する。
【００２３】
本発明のナトリウム二次電池は、正極、負極及び電解質を少なくとも含む。正極はナトリウムイオンの挿入及び脱離が可能な物質を含むものであり、負極はスズ又はスズ含有合金を含むものであり、電解質はナトリウムイオン導電性を有するものである。
【００２４】
（Ｉ）負極
本発明では、負極は、上述の通り、Ｎａ含有Ｓｎ又はＮａ含有Ｓｎ−Ｍ合金を負極活物質として含む。本発明では、Ｓｎ−Ｍ合金において、ＭはＣｏ、Ｆｅ、Ｍｎ、Ｎｉ、Ｔｉ又はＣｕであることが好ましい。Ｓｎ−Ｍ合金において、Ｍ（ＭはＣｏ、Ｆｅ、Ｍｎ、Ｎｉ、Ｔｉ又はＣｕ）の含有量は、Ｓｎ−Ｍ合金（ＭはＣｏ、Ｆｅ、Ｍｎ、Ｎｉ、Ｔｉ又はＣｕ）の総重量を基準として０重量％を越え、６０重量％以下であることが好ましく、５〜３０重量％であることがより好ましい。Ｍ（ＭはＣｏ、Ｆｅ、Ｍｎ、Ｎｉ、Ｔｉ又はＣｕ）を含有することで、スズ単独の場合に比べて初期容量は小さくなるものの、サイクル特性の向上を見込むことができる。
【００２５】
本発明では、スズ（Ｓｎ）は市販品などから入手可能である。また、Ｓｎ−Ｍ合金（ＭはＣｏ、Ｆｅ、Ｍｎ、Ｎｉ、Ｔｉ又はＣｕ）は、スズ粉末及びＭ粉末（ＭはＣｏ、Ｆｅ、Ｍｎ、Ｎｉ、Ｔｉ又はＣｕ）を、所望の混合割合となるように混合し、２００〜７００ｒｐｍで１〜１５時間、アルゴンなどの不活性雰囲気下で遊星ボールミルのような手段により処理することで調製することができる。或いは、Ｓｎ−Ｍ合金（ＭはＣｏ、Ｆｅ、Ｍｎ、Ｎｉ、Ｔｉ又はＣｕ）は、スズ粉末及びＭ粉末（ＭはＣｏ、Ｆｅ、Ｍｎ、Ｎｉ、Ｔｉ又はＣｕ）を混合した試料を２５０〜９００℃で０．５〜４８時間、溶融炉のような炉中で、アルゴンのような不活性雰囲気下で焼成することにより調製することができる。
【００２６】
得られたスズ（Ｓｎ）又はＳｎ−Ｍ合金は、以下の手順でナトリウムをドーピングしたものとすることができる。スズ（Ｓｎ）又はＳｎ−Ｍ合金をシード状などの適切な形状に成形し、金属ナトリウム箔を直接貼り付け、０．５〜１０ｋＰａで加圧した状態で、有機電解液中でシート状電極に金属ナトリウム箔を１〜１６８時間保つことによりナトリウムをプレドーピングする。これにより、Ｎａ含有Ｓｎ又はＮａ含有Ｓｎ−Ｍ合金（ＭはＣｏ、Ｆｅ、Ｍｎ、Ｎｉ、Ｔｉ又はＣｕ）の負極を調製することができる。
【００２７】
本発明のナトリウム二次電池の負極は、結着剤としてポリテトラフルオロエチレン（ＰＴＦＥ）、ポリフッ化ビニリデン（ＰＶｄＦ）、ポリアクリル酸（ＰＡＡ）のような結着剤（バインダー）粉末を、任意選択的に含むことができる。結着剤の量は、スズ含有合金に対して１〜１５重量％であることが好ましい。
【００２８】
Ｎａ含有Ｓｎ及びＮａ含有Ｓｎ−Ｍ合金（ＭはＣｏ、Ｆｅ、Ｍｎ、Ｎｉ、Ｔｉ又はＣｕ）を含む負極は、例えば、結着剤を含むものは以下のような手順で調製することができるが、本発明はこれに限定されない。
【００２９】
まず、結着剤粉末（例えばポリテトラフルオロエチレン（ＰＴＦＥ）、ポリフッ化ビニリデン（ＰＶｄＦ）、ポリアクリル酸（ＰＡＡ））及びＳｎ又はＳｎ−Ｍ合金を、公知の適切な混練手段（例えば、らいかい機、ミキサー、ロールミル、ボールミルなど）により混合する。この混合物を、有機溶剤（例えばＮ−メチル−２−ピロリドン（ＮＭＰ））若しくは水等の溶媒中に分散してスラリー状にした後、例えば銅箔やアルミ箔のような金属箔上に塗布し、乾燥することによりシート状電極を調製する。なお、Ｓｎ又はＳｎ−Ｍ合金と結着剤を混合する際のＳｎ又はＳｎ−Ｍ合金と結着剤の割合は、好ましくはＳｎ又はＳｎ−Ｍ合金：結着剤＝６０：５〜９０：２である。次に、得られたシート状電極に金属ナトリウム箔を直接貼り付け、０．５〜１０ｋＰａで加圧した状態で、有機電解液中でシート状電極に金属ナトリウム箔を１〜１６８時間保つことによりナトリウムをプレドーピングする。これにより、Ｎａ含有Ｓｎ又はＮａ含有Ｓｎ−Ｍ合金（ＭはＣｏ、Ｆｅ、Ｍｎ、Ｎｉ、Ｔｉ又はＣｕ）の負極を調製することができる。
【００３０】
本発明のナトリウム二次電池の負極は、上記Ｎａ含有Ｓｎ又はＮａ含有Ｓｎ−Ｍ合金に、更にカーボンのような導電性材料を混合したものを含むことがより好ましい。この実施形態では、任意選択的に結着剤を更に含むこともできる。
【００３１】
このようなカーボン材料を含む負極は、例えば以下のような手段により調製することができるが、本発明はこれらに限定されない。
【００３２】
まず、カーボン粉末（例えばアセチレンブラック、ケッチェンブラック粉末などカーボン類）、Ｓｎ又はＳｎ−Ｍ合金、及び任意選択的に結着剤粉末（例えばポリテトラフルオロエチレン（ＰＴＦＥ）、ポリフッ化ビニリデン（ＰＶｄＦ）、ポリアクリル酸（ＰＡＡ））を、公知の適切な混練手段（例えば、らいかい機、ミキサー、ロールミル、ボールミルなど）により混合する。この混合物を有機溶剤（例えばＮ−メチル−２−ピロリドン（ＮＭＰ））若しくは水等の溶媒中に分散してスラリー状にした後、例えば銅箔やアルミ箔のような金属箔上に塗布し、乾燥することによりシート状電極を調製する。なお、スズ（Ｓｎ）又はＳｎ−Ｍ合金と結着剤を混合したものと、カーボン粉末を混合して負極を調製する際のこれらの混合割合は、好ましくはスズ（Ｓｎ）又はＳｎ−Ｍ合金と結着剤の混合物：カーボン粉末＝６０：５〜９０：２である。次に、得られたシート状電極に金属ナトリウム箔を直接貼り付け、Ｎａ含有Ｓｎ又はＮａ含有Ｓｎ−Ｍ合金と結着剤から負極を調製する手段と同様の手順で負極を調製することができる。
【００３３】
Ｎａ含有スズ（Ｓｎ）又はＮａ含有Ｓｎ−Ｍ合金におけるナトリウムのドーピング量は、高周波誘導結合プラズマ発光分光分析のような手段で測定することができる。また、上記調製の条件により、使用した材料の量から見積もることができる。例えば、本発明では、スズ（Ｓｎ）又はＳｎ−Ｍ合金のＳｎ原子１つに対し、Ｎａ原子が０．２〜５．０のドーピング量が好ましく、０．５〜３．８のドーピング量がより好ましい。
【００３４】
上記の負極を含む本発明のナトリウム二次電池は、ナトリウムイオンを含む有機電解液を電解質溶液として用いることができる。更に、上記の負極を含むナトリウム二次電池は、ナトリウムイオンを通す固体電解質又はポリマー電解質を電解質として用いることもできる。
【００３５】
（ＩＩ）正極
正極は、ナトリウム二次電池で使用可能な、ナトリウムイオンの挿入及び脱離が可能な物質を含むものであれば特に限定されない。例えば、ナトリウムイオンの挿入及び脱離が可能な物質として、ＮａＣｒＯ２、ＮａＦｅＯ２、ＮａＮｉ１／２Ｍｎ１／２Ｏ２などのナトリウム含有複合酸化物等の化合物からナトリウムを適切な容量だけ引き抜いた化合物を挙げることができる。また、正極の材料として、Ｖ２Ｏ５やプルシアンブルーなどのように、ナトリウムを含有していない化合物も挙げることができる。本発明のナトリウム二次電池の正極は、上記のようなナトリウムイオンの挿入及び脱離が可能な物質を、例えばカーボン粉末のような導電性材料と混合したものであることがより好ましい。
【００３６】
上述の正極は、例えば以下のような手段により調製することができるが、本発明はこれらに限定されない。
【００３７】
上述のナトリウムイオンの挿入及び脱離が可能な物質をロールプレス機等の圧延機により圧延し、所定サイズに切り抜いてペレット状に成型することにより、正極を作製することができる。
【００３８】
また、上述のナトリウムイオンの挿入及び脱離が可能な物質と導電性材料との混合物を含む正極は、例えば、以下の手順で調製することができる。
【００３９】
まず、カーボン粉末（例えば、アセチレンブラック粉末、ケッチェンブラック粉末などのカーボンブラック類）、ポリテトラフルオロエチレン（ＰＴＦＥ）、ポリフッ化ビニリデン（ＰＶｄＦ）のような結着剤粉末、及び、ナトリウム複合酸化物などのナトリウムイオンの挿入及び脱離が可能な物質（本明細書において、正極活物質とも称する）を混合し、次いでロールプレス機等の圧延機により圧延し、所定サイズに切り抜いてペレット状に成型することにより、正極を作製することができる。
【００４０】
或いは、前述のカーボン粉末、結着剤粉末及び正極活物質の混合物を有機溶剤（例えばＮＭＰ）等の溶媒中に分散してスラリー状にした後、例えばアルミ箔のような金属箔上に塗布し、乾燥することによっても、正極を作製できる。
【００４１】
上述の正極に含まれる材料は、市販品として入手可能であるか、適宜合成により調製することができる。例えば、Ｎａ０．５ＣｒＯ２のようなナトリウム含有複合酸化物は、市販試薬の炭酸ナトリウムＮａ２ＣＯ３及び酸化クロムＣｒ２Ｏ３を、所定の割合で混合し、不活性雰囲気中で焼成し、電解液中で電圧を印加することでナトリウムを引き抜くことにより得ることができる。また、カーボン粉末、結着剤等は、例えば市販試薬として入手可能である。
【００４２】
（ＩＩＩ）電解質
電解質は、ナトリウムイオン導電性を有するが、電子導電性は有しない物質であれば、ナトリウムを含む有機電解液等を使用することができる。また、ナトリウムイオンを含む固体電解質やポリマー電解質などの固体状の電解質も使用することができる。
【００４３】
電解液としては、ナトリウムビストリフルオロメタンスルホニルイミド（ＮａＴＦＳＩ）、過塩素酸ナトリウム（ＮａＣｌＯ４）、六フッ化リン酸ナトリウム（ＮａＰＦ６）などのナトリウムイオンを含む金属塩を、例えば炭酸エチレン（ＥＣ）及び炭酸ジメチル（ＤＭＣ）（体積比１：１）の混合溶媒、ＥＣ及び炭酸ジエチル（ＤＥＣ）などのような混合溶媒、又は炭酸プロピレン（ＰＣ）のような単独溶媒に溶解した有機電解液を挙げることができる（但し、これらに限定されない）。
【００４４】
本発明のナトリウム二次電池の他の電解質として、ナトリウムイオン導電性を有する固体電解質［例えば、７５Ｎａ２Ｓ・２５Ｐ２Ｓ５などのガラス状物質、Ｎａ３Ｚｒ２Ｓｉ２ＰＯ１２などのＮＡＳＩＣＯＮ（Ｎａ＋  Ｓｕｐｅｒ  Ｉｏｎｉｃ  Ｃｏｎｄｕｃｔｏｒ）］、ナトリウムイオン導電性を有するポリマー電解質（例えば、上記有機電解質とポリエチレンオキシド（ＰＥＯ）をコンポジット化した物質）などを挙げることができるが、これらに限定されない。本発明では、ナトリウム二次電池で使用される公知のナトリウムイオンを通す固体電解質又はナトリウムイオンを通すポリマー電解質であれば使用することができる。
【００４５】
本発明のナトリウム二次電池は、セパレータ、電池ケース等の構造材料などの他の要素を含むこともできる。これらの要素についても、従来公知の二次電池に用いられる各種材料が使用でき、特に制限はない。
【００４６】
（Ｂ）負極の製造方法
本発明の第２は、本発明のナトリウム二次電池に使用する負極の製造方法である。この製造方法の第１の実施形態は、
（ａ）スズ（Ｓｎ）又はスズ含有合金［Ｓｎ−Ｍ合金（ＭはＣｏ、Ｆｅ、Ｍｎ、Ｎｉ、Ｔｉ又はＣｕから選択される）］を準備する工程
（ｂ）前記スズ（Ｓｎ）又はスズ含有合金にナトリウムをドーピングする工程であって、前記スズ（Ｓｎ）又はスズ含有合金に直接金属ナトリウム箔を張り付け、有機電解液中、０．５〜１０ｋＰａの圧力下で加圧することを含む工程
を含む。
【００４７】
第２の実施形態では、
（ａ）スズ（Ｓｎ）又はスズ含有合金［Ｓｎ−Ｍ合金（ＭはＣｏ、Ｆｅ、Ｍｎ、Ｎｉ、Ｔｉ又はＣｕから選択される）］を準備する工程
（ａ’）前記工程（ａ）に続いて、Ｓｎ又はＳｎ−Ｍ合金（ＭはＣｏ、Ｆｅ、Ｍｎ、Ｎｉ、Ｔｉ又はＣｕから選択される）に、カーボン材料を混合する工程
（ｂ）前記カーボン材料を含むスズ（Ｓｎ）又はスズ含有合金に、ナトリウムをドーピングする工程であって、前記スズ（Ｓｎ）又はスズ含有合金に直接金属ナトリウム箔を張り付け、有機電解液中、０．５〜１０ｋＰａの圧力下で加圧することを含む工程
を含む。
【００４８】
以下に各工程を説明する。
上記第１及び第２の実施形態において、工程（ａ）では、負極活物質［Ｎａ含有Ｓｎ又はＮａ含有Ｓｎ−Ｍ合金（ＭはＣｏ、Ｆｅ、Ｍｎ、Ｎｉ、Ｔｉ又はＣｕから選択される）］の材料であるスズ（Ｓｎ）又はスズ含有合金［Ｓｎ−Ｍ合金（ＭはＣｏ、Ｆｅ、Ｍｎ、Ｎｉ、Ｔｉ又はＣｕから選択される）］を準備する。
【００４９】
この工程は、上記の（Ｉ）負極の欄で説明した通りである。例えば、スズは、市販品ななどにより入手可能であり、Ｓｎ−Ｍ合金（ＭはＣｏ、Ｆｅ、Ｍｎ、Ｎｉ、Ｔｉ又はＣｕ）は、スズ粉末及びＭ粉末（ＭはＣｏ、Ｆｅ、Ｍｎ、Ｎｉ、Ｔｉ又はＣｕ）を、所望の混合割合となるように混合し、不活性雰囲気下で、遊星ボールミルなどの手段により処理することで調製することができる。或いは、Ｓｎ−Ｍ合金（ＭはＣｏ、Ｆｅ、Ｍｎ、Ｎｉ、Ｔｉ又はＣｕ）は、スズ粉末及びＭ粉末（ＭはＣｏ、Ｆｅ、Ｍｎ、Ｎｉ、Ｔｉ又はＣｕ）を混合した試料を不活性雰囲気下で焼成することにより調製することができる。
【００５０】
本発明の負極の製造方法の第２の実施形態では、（ａ’）前記工程（ａ）に続いて、Ｓｎ又はＳｎ−Ｍ合金（ＭはＣｏ、Ｆｅ、Ｍｎ、Ｎｉ、Ｔｉ又はＣｕから選択される）に、カーボン材料を混合する工程を更に含むことができる。
【００５１】
工程（ａ’）のＳｎ又はＳｎ−Ｍ合金（ＭはＣｏ、Ｆｅ、Ｍｎ、Ｎｉ、Ｔｉ又はＣｕから選択される）に、カーボン材料を混合する手段は、上記（Ｉ）負極の欄で説明したとおりである。概略としては、カーボン粉末及びＳｎ又はＳｎ−Ｍ合金（必要に応じて更に結着剤）を、公知の適切な混練手段（例えば、らいかい機、ミキサー、ロールミル、ボールミルなど）により混合すればよい。混合物は、更に有機溶剤や水等の溶媒中に分散してスラリー状にした後、金属箔上に塗布し、乾燥することによりシート状電極に調製することができる。
【００５２】
なお、本発明の負極の製造方法では、工程（ａ）又は（ａ’）に、更に結着剤などの任意成分を含む工程が含まれていてもよい。
【００５３】
上記第１及び第２の実施形態において、工程（ｂ）では、工程（ａ）又は工程（ａ’）で準備したスズ（Ｓｎ）又はスズ含有合金［Ｓｎ−Ｍ合金（ＭはＣｏ、Ｆｅ、Ｍｎ、Ｎｉ、Ｔｉ又はＣｕから選択される）］、又は、導電性材料を含むスズ（Ｓｎ）又はスズ含有合金［Ｓｎ−Ｍ合金（ＭはＣｏ、Ｆｅ、Ｍｎ、Ｎｉ、Ｔｉ又はＣｕから選択される）］にナトリウムをドーピングする。この工程は、上記（Ｉ）負極の欄で説明したとおりである。
【００５４】
概略を説明すると、Ｓｎ又はＳｎ−Ｍ合金をシート状に成形するか、或いは、Ｓｎ又はＳｎ−Ｍ合金と、カーボン粉末などの導電性材料、結着剤等の任意成分とを、所定の溶媒中において所定割合で混合し、例えば銅箔やアルミ箔のような金属箔上に塗布し、乾燥することによりシート状電極を調製する。次に、得られたシート状電極に金属ナトリウム箔を直接貼り付け、０．５〜１０ｋＰａで加圧した状態で、有機電解液中でシート状電極に金属ナトリウム箔を１〜１６８時間保つことによりナトリウムをプレドーピングして、Ｎａ含有Ｓｎ又はＮａ含有Ｓｎ−Ｍ合金（ＭはＣｏ、Ｆｅ、Ｍｎ、Ｎｉ、Ｔｉ又はＣｕ）の負極を調製することができる。
【００５５】
Ｎａ含有スズ（Ｓｎ）又はＮａ含有Ｓｎ−Ｍ合金におけるナトリウムのドーピング量は、高周波誘導結合プラズマ発光分光分析のような手段で測定することができる。また、上記調製の条件により、使用した材料の量から見積もることができる。例えば、本発明では、スズ（Ｓｎ）又はＳｎ−Ｍ合金のＳｎ原子１つに対し、Ｎａ原子が０．２〜５．０のドーピング量が好ましく、０．５〜３．８のドーピング量がより好ましい。
【００５６】
（Ｃ）ナトリウム二次電池の製造方法
本発明の第３は、ナトリウム二次電池の製造方法である。本発明の製造方法は、
（ｉ）ナトリウムイオンの挿入及び脱離が可能な正極を準備する工程、
（ｉｉ）上記の負極の製造方法に従って、ナトリウム二次電池の負極を調製する工程、
（ｉｉｉ）ナトリウムイオン導電性を有する電解質を準備する工程、及び
（ｉｖ）前記正極、前記負極及び前記電解質からナトリウム二次電池を作製する工程
を含む。
【００５７】
以下に各工程を説明する。
工程（ｉ）では、上記の（ＩＩ）正極の欄で説明した正極を準備する。具体的には、上述したナトリウムイオンの挿入及び脱離が可能な物質をロールプレス機等の圧延機により圧延し、所定サイズに切り抜いてペレット状に成型することにより、正極を準備する。
【００５８】
工程（ｉｉ）では、負極を調製する。負極は、上記の（Ｂ）の負極の製造方法で説明したとおりの手順で、負極を調製すればよい。
【００５９】
工程（ｉｉｉ）では、電解質を準備する。電解質は、上記の（ＩＩＩ）電解質の欄で説明した材料を、当該欄で説明した溶媒に溶解して、適宜混合することで電解質を調製すればよい。
【００６０】
工程（ｉｖ）では、上記のような正極、負極及び電解液を用いて、所望の電池の形状、例えばコイン形、円筒形、ラミネート形などの従来の形状でナトリウム二次電池を作製する。これらの二次電池の製造方法は従来と同様の方法を用いることができる。
【００６１】
例えば、本発明のナトリウム二次電池は、例えば、図１に示すような、正極及び負極と、これら両極に接する電解質からなる。本発明では、正極及び負極の間にセパレータが含まれていてもよい。有機電解質を電解質として用いる場合には、例えば、セパレータに電解質を含浸させて使用することができる。また、有機電解質は、ポリマー電解質等に含浸させてもよい。また、固体電解質、ポリマー電解質等を用いる場合には、両極がこれらに接するように配置すればよい。
【００６２】
さらに図１には明記していないが、本発明のナトリウム二次電池は、正極、負極、電解質、セパレータ等を被う電池ケース等を含むことができる。
【００６３】
より具体的な一実施形態としてはコインセル型二次電池を利用して本発明を適用することができる。図２に示されるように、コインセル型二次電池は、正極１及び負極３を含み、これらの電極の間に電解液を含有したセパレータ２をさらに含む。さらに二次電池構造体は正極ケース４、ガスケット５、及び負極ケース６を含むことができる。この二次電池は、例えば、上記の正極１、負極３、及び電解液を含有したセパレータ２を、正極ケース４及び負極ケース６に所望の通りに配置し、各構成要素を配置した両ケースを固定することで調製することができる。
【００６４】
本発明では、セパレータに代えて又は加えて、上述したような固体電解質、ポリマー電解質等を使用することができる。
【実施例】
【００６５】
以下に図面を参照して、本発明のナトリウム二次電池について詳細に説明する。なお、本発明は下記実験例及び実施例に示したものに限定されるのではなく、本発明の趣旨及び範囲を変更しない範囲において適宜変更して実施できるものである。
【００６６】
まず、実験例として、作用極に金属ナトリウムシートを用い、対極にＮａ含有Ｓｎ又はＮａ含有Ｓｎ−Ｍ合金（ＭはＣｏ、Ｆｅ、Ｍｎ、Ｎｉ、Ｔｉ又はＣｕ）を用いた電極の単独性能評価を行った。
【００６７】
（実験例１〜７）
作用極に金属ナトリウムシートを用い、対極にＮａ含有Ｓｎ又はＮａ含有Ｓｎ−Ｍ合金（ＭはＣｏ、Ｆｅ、Ｍｎ、Ｎｉ、Ｔｉ又はＣｕ）を用いた電極の単独性能評価を行った。Ｓｎ又はＳｎ−Ｍ合金にＮａをプレドーピングする際の圧力は、１ｋＰａとした。
【００６８】
（ｉ）性能評価用テストセルの作製
性能評価用のテストセルは、以下の手順で作製した。
【００６９】
Ｓｎ−Ｍ合金（ＭはＣｏ、Ｆｅ、Ｍｎ、Ｎｉ、Ｔｉ又はＣｕ）の調製は以下のようにした。市販のスズ粉末（イオリテック製）にＣｏ粉末（関東化学製）またはＦｅ粉末（関東化学製）、Ｍｎ粉末（関東化学製）、Ｎｉ粉末（イオリテック製）、Ｔｉ粉末（イオリテック製）、Ｃｕ粉末（イオリテック製）を、重量が５ｗｔ％になるように秤量し、５１０ｒｐｍで３時間、アルゴン雰囲気下で遊星ボールミルし、これを粉砕して粉末状にすることでＳｎ−Ｍ合金を得た。
【００７０】
作用極は以下の手順で作製した。Ｓｎ金属粉末又は上記のように作製したＳｎ−Ｍ合金と、ケッチェンブラック粉末（ライオン社製）とをらいかい機を用いて十分に粉砕混合した。ポリアクリル酸（ＰＡＡ）（アルドリッチ社製）をＮ−メチル−２−ピロリドン（ＮＭＰ）に溶かし、そこにＳｎ金属粉末又はＳｎ−Ｍ合金−ケッチェンブラック混合粉末を入れて、分散させてスラリーにした。この際、Ｓｎ金属粉末又はＳｎ−Ｍ合金粉末、ケッチェンブラック粉末、ポリアクリル酸（ＰＡＡ）を８：１：１の重量比にした。作製したスラリーを銅箔上に塗布し、乾燥させた後にプレスすることでシート状の電極とした。
【００７１】
実験例１〜７で使用した、Ｓｎ又はＳｎ−Ｍ合金は、Ｓｎ（実験例１）、Ｓｎ−Ｃｏ（実験例２）、Ｓｎ−Ｆｅ（実験例３）、Ｓｎ−Ｍｎ（実験例４）、Ｓｎ−Ｎｉ（実験例５）、Ｓｎ−Ｔｉ（実験例６）、Ｓｎ−Ｃｕ（実験例７）であり、上記のように導電性材料としてカーボン材料を含有するものである。
【００７２】
上記のようにして作製したシート状の電極に、シート状に成型し、シート状電極と同等なサイズにした市販のナトリウム金属を、直接貼り付け、１ｋＰａで加圧した状態にした。そこに、炭酸エチレン（ＥＣ）（キシダ化学製）と炭酸ジエチル（ＤＥＣ）（キシダ化学製）を体積比１：１で混合して調製した混合溶媒に、１ｍｏｌ／Ｌの濃度でヘキサフルオロリン酸ナトリウム（ＮａＰＦ６）（キシダ化学製）を溶解した電解液を注ぎ、３日間おき、ナトリウムをドープし、Ｎａ含有Ｓｎ、及び、Ｎａ含有Ｓｎ−Ｍ合金（ＭはＣｏ、Ｆｅ、Ｍｎ、Ｎｉ、Ｔｉ又はＣｕ）を含む電極を得た。ナトリウムをドープした電極を直径１３ｍｍの円形に切り抜いたものを作用極として使用した。
【００７３】
対極は、市販の試薬であるナトリウム塊（関東化学製）を、０．８ｍｍの厚さまでプレスし、直径１５ｍｍの円形シート状に成型することによって作製した。電解液は、炭酸エチレン（ＥＣ）（キシダ化学製）と炭酸ジエチル（ＤＥＣ）（キシダ化学製）を体積比１：１で混合して調製した混合溶媒に、１ｍｏｌ／Ｌの濃度でヘキサフルオロリン酸ナトリウム（ＮａＰＦ６）（キシダ化学製）を溶解することにより調製した。セパレータは、リチウム二次電池用のポリプロピレン製のもの（セルガード社製）を用いた。
【００７４】
性能評価用のテストセルは、図２に示すような２０３２コイン型のものである。作用極は、上記のペレット電極を作用極ケース４にセットし、チタンメッシュ（ニラコ製）（図示せず）で覆い、その周縁部をスポット溶接により固定した。対極は、対極ケース６にチタンメッシュ（ニラコ製）（図示せず）をスポット溶接で固定し、その上にナトリウムシートを圧着することにより固定した。次に、ペレットを固定した作用極ケースに、セパレータ２をセットし、さらにセパレータ２に電解液を注入し、ナトリウムシートを固定した対極ケースを被せ、コインセルかしめ機で作用極ケース４及び対極ケース６をかしめることにより、ポリプロピレン製ガスケット５を含むコインセルを作製した。なお、性能評価用のテストセルの作製は、露点が−８５℃以下のアルゴン雰囲気のグローブボックス中で行った。
【００７５】
（ｉｉ）充放電試験
性能評価用のテストセルの放電試験は、市販の充放電測定システム（北斗電工社製）を用いて、作用極の活物質重量当たりの電流密度で２５ｍＡ／ｇを通電し、充電終止電圧１．５Ｖ、放電終止電圧０．０１Ｖの電圧範囲で定電流充電（ナトリウム脱離）(ＣＣ充電)、定電流定電圧放電（ナトリウム挿入）（ＣＣＣＶ放電）を行った。ＣＶ放電の時間は１０時間に設定した。本実験例のナトリウム二次電池の充放電試験の測定は、２５℃の恒温槽内（雰囲気は通常の大気環境下）で行った。
【００７６】
本実験例１で作製した性能評価用テストセルの充放電曲線を、図３に示す。図より、ナトリウムプレドーピングスズは充放電が可能であり、初回充電容量５０３ｍＡｈ／ｇ（スズ含有合金粉末重量当たりで規格化、Ｎａ脱離容量）、平均放電電圧０．４６Ｖ、初回放電容量５００ｍＡｈ／ｇ（ナトリウム挿入量）、平均放電電圧０．２２Ｖであることがわかる。また、表１に、実験例１〜７の初回放電容量、初回不可逆容量、１０サイクル目及び３０サイクル目の放電容量を示す。このように、本実験例によりナトリウムをプレドーピングしたスズ又はスズ含有合金は、不可逆容量がほぼなく、サイクル特性に優れ、充放電可能であることが分かった。
【００７７】
【表１】
2015198055.tif 000003
【００７８】
（実験例８〜２１）
実験例８〜１４、及び実験例１５〜２１は、Ｓｎ又はＳｎ−Ｍ合金（ＭはＣｏ、Ｆｅ、Ｍｎ、Ｎｉ、Ｔｉ又はＣｕ）（導電性材料としてカーボンを含む）にＮａをプレドーピングする際の圧力を、０．５ｋＰａ及び１０ｋＰａとした場合の例である。その他の工程及び評価の手順は実験例１〜７と同様である。
【００７９】
（ア）実験例８〜１４
ナトリウムをプレドーピングする際の圧力を０．５ｋＰａとした。作用極として、Ｎａ−Ｓｎ（実験例８）、Ｎａ−Ｓｎ−Ｃｏ（実験例９）、Ｎａ−Ｓｎ−Ｆｅ（実験例１０）、Ｎａ−Ｓｎ−Ｍｎ（実験例１１）、Ｎａ−Ｓｎ−Ｎｉ（実験例１２）、Ｎａ−Ｓｎ−Ｔｉ（実験例１３）、Ｎａ−Ｓｎ−Ｃｕ（実験例１４）を使用した（各作用極は導電性材料としてカーボンを含む）。
【００８０】
表２に、実験例８〜１４の初回放電容量、初回不可逆容量、１０サイクル目及び３０サイクル目の放電容量を示す。このように、本実験例により圧力０．５ｋＰａでプレドーピングしたスズ含有合金も、不可逆容量が１〜５ｍＡｈ／ｇと少なく、３０サイクル後の容量維持率も８８．１〜９７．７％であり比較的サイクル特性に優れ、充放電可能であることが分かった。
【００８１】
【表２】
2015198055.tif 000004
【００８２】
（イ）実験例１５〜２１
ナトリウムをプレドーピングする際の圧力を１０ｋＰａとした。作用極として、Ｎａ−Ｓｎ（実験例１５）、Ｎａ−Ｓｎ−Ｃｏ（実験例１６）、Ｎａ−Ｓｎ−Ｆｅ（実験例１７）、Ｎａ−Ｓｎ−Ｍｎ（実験例１８）、Ｎａ−Ｓｎ−Ｎｉ（実験例１９）、Ｎａ−Ｓｎ−Ｔｉ（実験例２０）、Ｎａ−Ｓｎ−Ｃｕ（実験例２１）を使用した（各作用極は導電性材料としてカーボンを含む）。
【００８３】
表３に、実験例１５〜２１の初回放電容量、初回不可逆容量、１０サイクル目及び３０サイクル目の放電容量を示す。このように、本実験例により圧力１０ｋＰａでプレドーピングしたスズ含有合金も、６〜１１ｍＡｈ／ｇと不可逆容量が少なく、３０サイクル後の容量維持率も８４．０〜９４．４％であり比較的サイクル特性に優れ、充放電可能であることが分かった。
【００８４】
【表３】
2015198055.tif 000005
【００８５】
以下に、本発明のＮａ含有Ｓｎ及びＮａ含有Ｓｎ−Ｍ合金（ＭはＣｏ、Ｆｅ、Ｍｎ、Ｎｉ、Ｔｉ又はＣｕ）を用いたナトリウム二次電池を作製し、評価した実施例を示す。
【００８６】
（実施例１〜７）
本実施例では、負極活物質にプレドーピングによってＮａを含有したスズ（Ｎａ−Ｓｎ）（実施例１）、又は、負極活物質にプレドーピングによってＮａを含有したスズ含有合金［Ｎａ−Ｓｎ−Ｃｏ（実施例２）、Ｎａ−Ｓｎ−Ｆｅ（実施例３）、Ｎａ−Ｓｎ−Ｍｎ（実施例４）、Ｎａ−Ｓｎ−Ｎｉ（実施例５）、Ｎａ−Ｓｎ−Ｔｉ（実施例６）、Ｎａ−Ｓｎ−Ｃｕ（実施例７）］を用い、正極にＮａ０．５ＣｒＯ２を用いて、ナトリウム二次電池を作製した。
【００８７】
（ｉ）ナトリウム二次電池の作製
負極は、１ｋＰａの圧力でナトリウムをプレドーピングした、カーボン材料を導電性物質として含むＳｎ（実施例１）、Ｓｎ−Ｃｏ（実施例２）、Ｓｎ−Ｆｅ（実施例３）、Ｓｎ−Ｍｎ（実施例４）、Ｓｎ−Ｎｉ（実施例５）、Ｓｎ−Ｔｉ（実施例６）、Ｓｎ−Ｃｕ（実施例７）を用いた電極を使用した。負極の調製は、上記実験例１〜７と同様である。
【００８８】
正極には、クロム酸ナトリウムＮａＣｒＯ２を合成し、電気化学的にナトリウムを引き抜いた化合物を作製した。電気化学的にナトリウムを引き抜いた化合物は、Ｎａ０．５ＣｒＯ２であり、これを正極活物質として利用した。
【００８９】
クロム酸ナトリウムＮａ０．５ＣｒＯ２は以下の手順で合成した。市販試薬の炭酸ナトリウムＮａ２ＣＯ３（関東化学製）１０．６ｇと酸化クロムＣｒ２Ｏ３（関東化学製）１５．２ｇを混合し、１０００℃で６時間、アルゴン雰囲気中で焼成することによりクロム酸ナトリウムＮａＣｒＯ２を得た。ＮａＣｒＯ２と、アセチレンブラック粉末（電気化学工業社製）及びポリテトラフルオロエチレン（ＰＴＦＥ）粉末（ダイキン社製）を７０：２５：５の重量比で、らいかい機を用いて十分に粉砕混合し、次いで、ロール成形して、シートペレット状の電極（厚さ：０．５ｍｍ）を作製した。このシート状電極を直径１５ｍｍの円形に切り抜いた。この電極を作用極、対極に金属ナトリウムを用い、電解液（実験例１と同様のもの）を入れたビーカーに浸し、電圧印加することでナトリウムを引き抜き、Ｎａ０．５ＣｒＯ２電極を作製した。セパレータは、リチウム二次電池用のポリプロピレン製のもの（セルガード社製）を用いた。
【００９０】
ナトリウム二次電池は、性能評価用のテストセルと同様に図２に示すような２０３２コイン型のものである。正極は、上記のペレット電極（Ｎａ０．５ＣｒＯ２電極）を正極ケース４にセットし、チタンメッシュ（ニラコ製）（図示せず）で覆い、その周縁部をスポット溶接により固定した。負極は、負極ケース６の上にのせた。次に、ペレットを固定した正極ケースに、セパレータ２をセットし、さらにセパレータ２に電解液（実験例１と同様のもの）を注入し、負極ケースを被せ、コインセルかしめ機で正極ケース４及び負極ケース６をかしめることにより、ポリプロピレン製ガスケット５を含むコインセルを作製した。なお、ナトリウム二次電池の作製は、露点が−８５℃以下のアルゴン雰囲気のグローブボックス中で行った。
【００９１】
（ｉｉ）充放電試験
ナトリウム二次電池の充放電試験は、市販の充放電測定システム（北斗電工社製）を用いて、負極活物質重量当たりの電流密度で２５ｍＡ／ｇを通電し、充電終止電圧３．８Ｖ、放電終止電圧２．８Ｖの電圧範囲で、定電流放電(ＣＣ放電)、定電流定電圧充電（ＣＣＣＶ充電）を行った。ＣＶ充電の時間は１０時間に設定した。電池の充放電試験は、２５℃の恒温槽内（雰囲気は通常の大気環境下）で測定を行った。
【００９２】
表４に、初回サイクルの平均放電電圧と容量、初回不可逆容量、１０サイクル目、３０サイクル目の放電容量をそれぞれ示す。
【００９３】
【表４】
2015198055.tif 000006
【００９４】
表４より、本発明のナトリウム二次電池は不可逆容量がなく、安定したサイクル特性を有していることが分かる。上記のように、本実施例によるナトリウム二次電池は、不可逆容量がなく、サイクル特性に優れ、充放電可能であることが分かった。
【００９５】
（実施例８〜２１）
実施例８〜１４、及び実施例１５〜２１は、カーボン材料を導電性物質として含むＳｎ又はＳｎ−Ｍ合金（ＭはＣｏ、Ｆｅ、Ｍｎ、Ｎｉ、Ｔｉ又はＣｕ）にＮａをプレドーピングする際の圧力を、０．５ｋＰａ及び１０ｋＰａとした場合の例である。その他の工程及び評価手順は実施例１〜７と同様である。
【００９６】
（ア）実施例８〜１４
負極として、０．５ｋＰａの圧力でナトリウムをプレドーピングしたＮａ含有Ｓｎ（実施例８）、Ｎａ含有Ｓｎ−Ｃｏ（実施例９）、Ｎａ含有Ｓｎ−Ｆｅ（実施例１０）、Ｎａ含有Ｓｎ−Ｍｎ（実施例１１）、Ｎａ含有Ｓｎ−Ｎｉ（実施例１２）、Ｎａ含有Ｓｎ−Ｔｉ（実施例１３）、Ｎａ含有Ｓｎ−Ｃｕ（実施例１４）を用いた電極（カーボン材料を導電性物質として含む）をそれぞれ用いた。
【００９７】
表５に、実施例８〜１４の初回放電容量、初回不可逆容量、１０サイクル目及び３０サイクル目の放電容量を示す。
【００９８】
【表５】
2015198055.tif 000007
【００９９】
表５より、本発明のナトリウム二次電池は不可逆容量がなく、安定したサイクル特性を有していることが分かる。上記のように、本実施例によるナトリウム二次電池は、不可逆容量がなく、サイクル特性に優れ、充放電可能であることが分かった。
【０１００】
（イ）実施例１５〜２１
負極として、１０ｋＰａの圧力でナトリウムをプレドーピングしたＮａ含有Ｓｎ（実施例１５）、Ｎａ含有Ｓｎ−Ｃｏ（実施例１６）、Ｎａ含有Ｓｎ−Ｆｅ（実施例１７）、Ｎａ含有Ｓｎ−Ｍｎ（実施例１８）、Ｎａ含有Ｓｎ−Ｎｉ（実施例１９）、Ｎａ含有Ｓｎ−Ｔｉ（実施例２０）、Ｎａ含有Ｓｎ−Ｃｕ（実施例２１）を用いた電極（カーボン材料を導電性物質として含む）をそれぞれ用いた。その他の工程及び評価手順は実施例１〜７と同様である。
【０１０１】
表６に、実施例１５〜２１の初回放電容量、初回不可逆容量、１０サイクル目及び３０サイクル目の放電容量を示す。
【０１０２】
【表６】
2015198055.tif 000008
【０１０３】
表６より、本発明のナトリウム二次電池は不可逆容量がなく、安定したサイクル特性を有していることが分かる。上記のように、本実施例によるナトリウム二次電池は、不可逆容量がなく、サイクル特性に優れ、充放電可能であることが分かった。
【０１０４】
以下に比較例を示す。
【０１０５】
（比較例１）
比較例１として、Ｓｎ−Ｃｏ合金、ケッチェンブラック（導電材）、ポリアクリル酸（ＰＡＡ、結着剤）の重量比を８：１：１として用いた負極を用いたナトリウム二次電池を作製し、評価した。正極は実施例２と同様にＮａ０．５ＣｒＯ２を使用した。
【０１０６】
コインセルは、上記実施例２と同様にして作製及び評価を行った。その結果を、表７に実施例２と比較して示す。
【０１０７】
【表７】
2015198055.tif 000009
【０１０８】
本比較例によるナトリウム二次電池は、実施例２で作製したナトリウム二次電池と比較して、初期特性において、容量は大きな値を示した。しかしながら、不可逆容量は１５３ｍＡｈ／ｇであった。さらに、充放電に伴う容量低下も著しく、３０サイクル後には、放電容量３８ｍＡｈ／ｇしか得られなかった。
【０１０９】
一方、実施例２の場合、比較例よりも放電容量の初期性能は劣る（但し、ナトリウム二次電池としては十分な性能を有する。）ものの、不可逆容量がなく、３０サイクル後でも４７３ｍＡｈ／ｇの放電容量を維持していた。このように、本願発明のナトリウム二次電池は、比較例のナトリウム二次電池に比べて安定性が高いことが分かった。このようにプレドーピングを施した電極の安定性が高い理由は、負極のスズが予めナトリウムと合金化していることにより、充放電に伴う膨張収縮が小さいためと考えられる。
【０１１０】
以上のように、本発明によるナトリウム二次電池は、不可逆容量がなく、安定した充放電サイクル特性を有した高性能電池あることが分かった。
【０１１１】
（比較例２〜１５）
比較例２〜８、及び比較例９〜１５は、Ｓｎ及びＳｎ−Ｍ合金（ＭはＣｏ、Ｆｅ、Ｍｎ、Ｎｉ、Ｔｉ又はＣｕ）（カーボン材料を導電性物質として含む）にＮａをプレドーピングする際の圧力を、０．４ｋＰａ及び１１ｋＰａとした場合の例である。その他の工程は実施例１〜７と同様である。
【０１１２】
（ア）比較例２〜８
負極として、０．４ｋＰａの圧力でナトリウムをプレドーピングしたＮａ含有Ｓｎ（実施例２）、Ｎａ含有Ｓｎ−Ｃｏ（実施例３）、Ｎａ含有Ｓｎ−Ｆｅ（実施例４）、Ｎａ含有Ｓｎ−Ｍｎ（実施例５）、Ｎａ含有Ｓｎ−Ｎｉ（実施例６）、Ｎａ含有Ｓｎ−Ｔｉ（実施例７）、Ｎａ含有Ｓｎ−Ｃｕ（実施例８）（カーボン材料を導電性物質として含む）を用いた電極をそれぞれ用いた。
【０１１３】
表８に、比較例２〜８の初回放電容量、初回不可逆容量、１０サイクル目及び３０サイクル目の放電容量を示す。
【０１１４】
【表８】
2015198055.tif 000010
【０１１５】
本比較例によるナトリウム二次電池は、初回放電容量が少なく、不可逆容量の改善には至らなかった。プレドーピングの際の圧力が弱いことが原因であると考えている。また、サイクル特性に関しても、容量低下が大きかった。以上の結果から、本発明を逸脱する圧力範囲でプレドーピングを行った場合は、その効果が得られないことが示された。
【０１１６】
（イ）比較例９〜１５
負極として、１１ｋＰａの圧力でナトリウムをプレドーピングしたＮａ含有Ｓｎ（実施例９）、Ｎａ含有Ｓｎ−Ｃｏ（実施例１０）、Ｎａ含有Ｓｎ−Ｆｅ（実施例１１）、Ｎａ含有Ｓｎ−Ｍｎ（実施例１２）、Ｎａ含有Ｓｎ−Ｎｉ（実施例１３）、Ｎａ含有Ｓｎ−Ｔｉ（実施例１４）、Ｎａ含有Ｓｎ−Ｃｕ（実施例１５）を用いた電極（カーボン材料を導電性物質として含む）をそれぞれ用いた。
【０１１７】
表９に、比較例９〜１５の初回放電容量、初回不可逆容量、１０サイクル目及び３０サイクル目の放電容量を示す。
【０１１８】
【表９】
2015198055.tif 000011
【０１１９】
本比較例によるナトリウム二次電池は、不可逆容量は比較的少なくなったものの放電容量が小さくなった。これは、プレドーピングの際の圧力が大きいことから、電極の最表面へのナトリウムのドーピングが急速に行われ、最表面が合金化することで膨張し、それ以降にナトリウムイオンがバルクに拡散するために必要なキャリヤパスが失われたことが原因であると考えている。以上の結果から、本発明を逸脱する圧力範囲でプレドーピングを行った場合は、その効果が得られないことが示された。
【産業上の利用可能性】
【０１２０】
本発明により、不可逆容量が無く、サイクル特性に優れたナトリウム二次電池を作製することができ、様々な電子機器の駆動源等として使用することができる。
【符号の説明】
【０１２１】
１    正極（対極）
２    セパレータ（電解質液を含浸）
３    負極（作用極）
４    正極（対極）ケース
５    ガスケット
６    負極（作用極）ケース
【図１】
2015198055.tif 000012
【図２】
2015198055.tif 000013
【図３】
2015198055.tif 000014